(57)【要約】  本発明は、所望の強度を有するとともに、陽極酸化皮膜の表面にスジ模様が出にくい７０００系アルミニウム合金押出材を提供することを目的とする。  本発明によれば、アルミニウム合金押出材であって、Ｚｎ：４．０質量％以上７．５質量％以下、Ｍｇ：１．０質量％以上２．２質量％以下、Ｆｅ：０．０５質量％以上０．２０質量％以下、Ｃｕ：０．３０質量％以下、Ｔｉ：０．００５質量％以上０．０４質量％以下、Ｂ：０．００１質量％以上０．０２質量％以下、Ｓｉ：０．１５質量％以下、Ｚｒ：０．０５質量％以下、Ｍｎ：０．０５質量％以下、Ｃｒ：０．０５質量％以下、Ｖ：０．０５質量％以下、を含有し、Ｚｒ、Ｍｎ、Ｃｒ、Ｖ及びＴｉの含有量の合計である［Ｚｒ＋Ｍｎ＋Ｃｒ＋Ｖ＋Ｔｉ］が、［Ｚｒ＋Ｍｎ＋Ｃｒ＋Ｖ＋Ｔｉ］≦０．１０質量％の関係を満たし、Ｚｎの含有量が６．０質量％以下かつＭｇの含有量が１．２質量％以下の範囲を除き、残部がアルミニウムと不可避不純物からなり、金属組織が再結晶組織である陽極酸化皮膜を有する外観品質に優れたアルミニウム合金押出材及びその製造方法が提供される。【特許請求の範囲】
【請求項１】
アルミニウム合金押出材であって、  Ｚｎ：４．０質量％以上７．５質量％以下、  Ｍｇ：１．０質量％以上２．２質量％以下、  Ｆｅ：０．０５質量％以上０．２０質量％以下、  Ｃｕ：０．３０質量％以下、  Ｔｉ：０．００５質量％以上０．０４質量％以下、  Ｂ：０．００１質量％以上０．０２質量％以下、  Ｓｉ：０．１５質量％以下、  Ｚｒ：０．０５質量％以下、  Ｍｎ：０．０５質量％以下、  Ｃｒ：０．０５質量％以下、  Ｖ：０．０５質量％以下、を含有し、Ｚｒ、Ｍｎ、Ｃｒ、Ｖ及びＴｉの含有量の合計である［Ｚｒ＋Ｍｎ＋Ｃｒ＋Ｖ＋Ｔｉ］が、  ［Ｚｒ＋Ｍｎ＋Ｃｒ＋Ｖ＋Ｔｉ］≦０．１０質量％の関係を満たし、Ｚｎの含有量が６．０質量％以下かつＭｇの含有量が１．２質量％以下の範囲を除き、残部がアルミニウムと不可避不純物からなり、金属組織が再結晶組織である陽極酸化皮膜を有する外観品質に優れたアルミニウム合金押出材。
【請求項２】
Ｚｎの含有量が４．０質量％以上５．５質量％未満である、請求項１に記載の陽極酸化皮膜を有する外観品質に優れたアルミニウム合金押出材。
【請求項３】
Ｍｇの含有量が１．０質量％以上１．６質量％以下である、請求項１又は２に記載の陽極酸化皮膜を有する外観品質に優れたアルミニウム合金押出材。
【請求項４】
陽極酸化処理面において、押出方向に平行してＺｎ高濃度相とＺｎ低濃度相が層状に存在し、押出方向に直交する方向において、幅０．１ｍｍ以上３ｍｍ以下の範囲においてＺｎ濃度差が１％以下であることを特徴とする請求項１から３の何れか一項に記載の陽極酸化皮膜を有する外観品質に優れたアルミニウム合金押出材。
【請求項５】
陽極酸化皮膜処理面の再結晶組織の結晶粒サイズが平均値で２００μｍ以下であり、最大結晶粒サイズが１ｍｍ以下あることを特徴とする請求項１から４の何れか一項に記載の陽極酸化皮膜を有する外観品質に優れたアルミニウム合金押出材。
【請求項６】
陽極酸化処理面に占める晶出物の面積率が２％未満であることを特徴とする請求項１から５の何れか一項に記載の陽極酸化皮膜を有する外観品質に優れたアルミニウム合金押出材。
【請求項７】
鋳造材を、均質化処理の保持条件が４００〜５６０℃で、１〜２４時間で処理し、押出工程で押出比が２０を超えて押出加工し、押出加工中の形材の温度が４２０℃以上になるように押出し、時効処理工程が１００〜１８０℃で１〜３０時間で処理することを特徴とする請求項１から６の何れか一項に記載の陽極酸化皮膜を有する外観品質に優れたアルミニウム合金押出材の製造方法。
【発明の詳細な説明】
【技術分野】
【０００１】  本発明は、陽極酸化皮膜を有する外観品質に優れたアルミニウム合金押出材及びその製造方法に関し、特に、陽極酸化皮膜性に優れた電子機器筐体用アルミニウム合金押出材及びその製造方法に関するものである。
【背景技術】
【０００２】  携帯用パソコン等は、年々小型化、薄肉化及び軽量化が進んでいる。それに伴い、筐体材料の薄肉化が要求されている。薄肉化に耐えるため、筐体材料は、アルミニウム合金の中で最も強度の高い７０００系アルミニウム合金を陽極酸化皮膜処理した押出材が用いられるようになってきている。【０００３】  しかしながら、７０００系アルミニウム合金押出材に陽極酸化皮膜処理を行うと、押出方向と平行なスジ模様があらわれ、美観に問題があった。このスジ模様は、押出加工の際に押出方向に引き伸ばされた鋳造組織が繊維状（ファイバー）組織になったものが、陽極酸化皮膜処理によって強調されると考えらえていた。例えば、特許文献１では、押出材の金属組織を再結晶組織にしている。【０００４】
【特許文献１】特開２０１２−２４６５５５号公報
【発明の概要】
【０００５】  しかしながら、金属組織を再結晶組織としても、スジ模様は軽減されるものの、十分な美観を得られなかった。本願の発明者が、スジ模様の原因に関して鋭意調査を進めたところ、金属組織の結晶の形状の他に、結晶内部と結晶粒界におけるアルミニウム以外の元素の濃度偏析、化合物の晶出状態及び再結晶組織同士の粒径の差が大きく影響することがわかった。
【０００６】  アルミニウム以外の元素が偏析した部分や晶出物のある箇所は、その他の部分と比較して、陽極酸化皮膜が形成され難い傾向がある。これは、濃度偏析の影響で電気的な性質が異なることに起因すると考えられる。すなわち、包晶系元素が結晶粒内に濃化し、共晶系元素が結晶粒界に掃き出されて、結晶粒内と結晶粒界とで、濃度偏析が生じる。押出加工された際に、鋳造組織の結晶粒と同様に濃度偏析部も押出方向に引き伸ばされ、Ｚｎ、Ｍｇの主元素の濃度偏析が薄い層がスジ状に形成され、陽極酸化皮膜の厚さが色の濃淡となり、陽極酸化皮膜の表面にスジが見える原因になると考えられる。
【０００７】  また、その他にも晶出物が存在するが、押出加工によって結晶粒が引き伸ばされることに伴い、そのような晶出物が押出方向に点在することもスジが見える原因になる。
【０００８】  押出加工により、鋳造組織が引き伸ばされ、ファイバー状の組織になるが、その際に濃度偏析部や晶出物も引き伸ばされる。再結晶化が行われ、結晶組織がファイバー状の組織から等軸晶である再結晶組織となっても、濃度偏析部や晶出物相は取り残され、引き伸ばされたままであるため、陽極酸化皮膜処理を行った際にスジが見えると考えられる。  また、再結晶組織においても、結晶粒径の差が大きい結晶が混在している箇所も筋状に見えることがわかった。
【０００９】  上記のような事情に鑑み鋭意検討した結果、本願の発明者は、耐力３８０ＭＰａ以上の高強度を有しながらも、濃度偏析や化合物の過剰な晶出、並びに再結晶組織の結晶の粒径の差を抑制する最適な合金組成の範囲を見出した。
【００１０】  本発明では、所望の強度を有するとともに、陽極酸化皮膜の表面にスジ模様が出にくい７０００系アルミニウム合金押出材を提供することを目的とする。
【００１１】  本発明によれば、アルミニウム合金押出材であって、  Ｚｎ：４．０質量％以上７．５質量％以下、  Ｍｇ：１．０質量％以上２．２質量％以下、  Ｆｅ：０．０５質量％以上０．２０質量％以下、  Ｃｕ：０．３０質量％以下、  Ｔｉ：０．００５質量％以上０．０４質量％以下、  Ｂ：０．００１質量％以上０．０２質量％以下、  Ｓｉ：０．１５質量％以下、  Ｚｒ：０．０５質量％以下、  Ｍｎ：０．０５質量％以下、  Ｃｒ：０．０５質量％以下、  Ｖ：０．０５質量％以下、を含有し、Ｚｒ、Ｍｎ、Ｃｒ、Ｖ及びＴｉの含有量の合計である［Ｚｒ＋Ｍｎ＋Ｃｒ＋Ｖ＋Ｔｉ］が、  ［Ｚｒ＋Ｍｎ＋Ｃｒ＋Ｖ＋Ｔｉ］≦０．１０質量％の関係を満たし、Ｚｎの含有量が６．０質量％以下かつＭｇの含有量が１．２質量％以下の範囲を除き、残部がアルミニウムと不可避不純物からなり、金属組織が再結晶組織である陽極酸化皮膜を有する外観品質に優れたアルミニウム合金押出材が提供される。
【００１２】  本発明の一態様によれば、上記のアルミニウム合金押出材において、陽極酸化処理面において、押出方向に平行してＺｎ高濃度相とＺｎ低濃度相が層状に存在し、押出方向に直交する方向において、幅０．１ｍｍ以上３ｍｍ以下の範囲においてＺｎ濃度差が１％以下であることを特徴とする。
【００１３】  本発明の一態様によれば、上記のアルミニウム合金押出材において、陽極酸化皮膜処理面の再結晶組織の結晶粒サイズが平均値で２００μｍ以下であり、最大結晶粒サイズが１ｍｍ以下あることを特徴とする。
【００１４】  本発明の一態様によれば、上記のアルミニウム合金押出材において、陽極酸化処理面に占める金属間化合物（晶出物）の面積率が２％未満であることを特徴とする。
【００１５】  本発明によれば、鋳造材を、均質化処理の保持条件が４００〜５６０℃で、１〜２４時間で処理し、押出工程で押出比が２０を超えて押出加工し、押出加工中の形材の温度が４２０℃以上になるように押出し、時効処理工程が１００〜１８０℃で１〜３０時間で処理することを特徴とするアルミニウム合金押出材の製造方法が提供される。
【００１６】  本発明によれば、所望の強度を有するとともに、陽極酸化皮膜の表面にスジ模様が出にくい外観品質に優れた７０００系アルミニウム合金押出材、並びにその製造方法が提供される。
【図面の簡単な説明】
【００１７】
【図１】実験例Ｂの結晶組織を偏光顕微鏡で撮影した写真である。
【図２】実験例Ｂのミクロ組織を撮影した写真である。
【図３】実験例Ｌの結晶組織を偏光顕微鏡で撮影した写真である。
【図４】実験例Ｈの結晶組織を偏光顕微鏡で撮影した写真である。
【図５】実験例Ｋのミクロ組織を撮影した写真である。
【図６】（ａ）実験例Ｂの濃度分析を示すグラフ及び（ｂ）マッピング図である。
【図７】実験例Ｇの濃度分析を示すグラフである。
【図８】（ａ）実験例Ｈの濃度分析を示すグラフ及び（ｂ）マッピング図である。
【発明を実施するための形態】
【００１８】  以下に、本発明の実施形態を説明する。
【００１９】［アルミニウム合金押出材］  本実施形態に係る陽極酸化皮膜を有するアルミニウム合金押出材は、アルミニウム合金押出材であって、  Ｚｎ：４．０質量％以上７．５質量％以下、  Ｍｇ：１．０質量％以上２．２質量％以下、  Ｆｅ：０．０５質量％以上０．２０質量％以下、  Ｃｕ：０．３０質量％以下、  Ｔｉ：０．００５質量％以上０．０４質量％以下、  Ｂ：０．００１質量％以上０．０２質量％以下、  Ｓｉ：０．１５質量％以下、  Ｚｒ：０．０５質量％以下、  Ｍｎ：０．０５質量％以下、  Ｃｒ：０．０５質量％以下、  Ｖ：０．０５質量％以下、を含有し、Ｚｒ、Ｍｎ、Ｃｒ、Ｖ及びＴｉの含有量の合計である［Ｚｒ＋Ｍｎ＋Ｃｒ＋Ｖ＋Ｔｉ］が、  ［Ｚｒ＋Ｍｎ＋Ｃｒ＋Ｖ＋Ｔｉ］≦０．１０質量％の関係を満たし、Ｚｎの含有量が６．０質量％以下かつＭｇの含有量が１．２質量％以下の範囲を除き、残部がアルミニウムと不可避不純物からなり、金属組織が再結晶組織であることを特徴とする。
【００２０】  上記の構成からなるアルミニウム合金押出材は、所望の強度を有するとともに、陽極酸化皮膜の表面にスジ模様が出にくいという効果を有する。  以下に、本実施形態のアルミニウム合金押出材に係る各元素について説明する。
【００２１】（Ｚｎ：亜鉛）  Ｚｎ及びＭｇは、Ｚｎ‐Ｍｇ相として析出し、合金の高強度化に寄与する。Ｚｎの含有量が４．０質量％以上の場合、十分な強度を得ることができ、Ｚｎの含有量が７．５質量％以下であれば、良好な耐食性が得られる。  本実施形態に係るアルミニウム合金押出材は、Ｚｎの含有量が、４．０質量％以上７．５質量％以下であり、より好ましくは４．０質量％以上７．０質量％以下であり、さらに好ましくは４．０質量％以上６．０質量％以下であり、よりさらに好ましくは４．０質量％以上５．５質量％未満であり、最も好ましくは４．０質量％以上５．０質量％以下である。
【００２２】（Ｍｇ：マグネシウム）  Ｍｇの含有量が１．０質量％以上であれば、十分な強度を得ることができ、Ｍｇの含有量が２．２質量％以下であれば、良好な押出加工性が得られる。  本実施形態に係るアルミニウム合金押出材は、Ｍｇの含有量が、１．０質量％以上２．２質量％以下であり、より好ましくは１．２質量％以上２．２質量％以下であり、さらに好ましくは１．３質量％以上２．２質量％以下であり、よりさらに好ましくは１．４質量％以上２．２質量％以下であり、最も好ましくは１．５質量％以上２．２質量％以下である。  但し、Ｚｎ含有量が６．０％質量以下の場合、Ｍｇの含有量を１．２質量％以上、Ｚｎ含有量が５．５質量％未満の場合、Ｍｇの含有量を１．６質量％以上とすることが好ましい。
【００２３】（Ｆｅ：鉄）  本実施形態に係るアルミニウム合金押出材は、Ｆｅの含有量が、０．０５質量％以上０．２０質量％以下である。
【００２４】  Ｆｅの含有量が０．０５質量％以上であれば、均質化処理の際に、鋳造組織の粗大再結晶化を抑制できる。鋳塊中に粗大な結晶組織があると、押出加工の際に不均一な変形が生じやすく、押出材の寸法を所定のサイズ（精度、ネジレや曲り）に収めることが困難になる。さらにビレット中の粗大な結晶組織があると押出後の再結晶化の際に、等軸の再結晶組織であっても、大きさの異なる再結晶粒組織が混在しやすい。このような組織が層状に並ぶことでスジ状に色調差を生じる原因となる。Ｆｅの含有量が０．２０質量％以下であれば、Ｆｅが他の元素と化合物を形成して過剰な晶出物が形成され、スジ模様が生じることを抑制できる。Ｆｅの含有量は、０．１５質量％以下であることがより好ましく、この範囲であれば上記の効果がより高まる。
【００２５】（Ｃｕ：銅）  本実施形態に係るアルミニウム合金押出材は、Ｃｕの含有量が、０．３０質量％以下である。Ｃｕの含有量が、０．３０質量％を超えると、陽極酸化皮膜に黄色味を帯びやすく、また耐食性も悪化しやすい。
【００２６】  また、Ｃｕの含有量が０．１５質量％より多いと、機械的強度及び耐応力腐食割れ性（ＳＣＣ）が向上する。
【００２７】（Ｔｉ：チタン、Ｂ：ボロン）  本実施形態に係るアルミニウム合金押出材は、Ｔｉの含有量が、０．００５質量％以上０．０４質量％以下である。また、本実施形態に係るアルミニウム合金押出材は、Ｂの含有量が、０．００１質量％以上０．０２質量％以下である。
【００２８】  合金中の鋳造組織の結晶が粗大であると押出成形の際に不均一な変形が起こりやすいとともに、濃度偏析及び再結晶組織の粒径の不均一化が起こりやすいので、Ｔｉ、Ｂは、鋳造の際に結晶粒の微細化剤として添加される。  Ｔｉのみを添加した場合、母相中に固溶してしまい、微細化剤としての作用が小さくなる。また結晶内部への濃度偏析が起こりやすくなるので、ロッドハードナーを微細化剤として用いてＴｉＢ２化合物として添加することが好ましい。一方、ＴｉやＢを過剰に添加すると化合物として過剰に晶出し、スジ模様の原因となるので添加量の上限規制が必要となる。
【００２９】（Ｓｉ：シリコン）  本実施形態に係るアルミニウム合金押出材は、Ｓｉの含有量が、０．１５質量％以下である。Ｓｉは、ＭｇとＭｇ‐Ｓｉ系化合物を形成してスジ模様の一因となるため、０．１５％以下に規制することが好ましい。  また、Ｓｉの含有量が、０．１質量％以下であることが、より好ましい。Ｓｉの含有量がこの範囲であれば、上記の効果がより高まる。
【００３０】（Ｚｒ：ジルコニウム、Ｍｎ：マンガン、Ｃｒ：クロム、Ｖ：バナジウム）  Ｚｒ、Ｍｎ、Ｃｒ、Ｖは、押出加工時の再結晶化を抑制する作用があるので、それぞれの含有量が０．０５質量％以下であることが好ましく、より好ましくは０．０２質量％以下である。またこれらの元素は、Ｚｎの拡散を抑制する作用もある。
【００３１】  また、上記元素は熱処理（ＨＯや押出時の鋳塊加熱、押出加工発熱）で拡散し難いので、濃度偏析を生じ易く、規制範囲を超えると、陽極酸化皮膜処理時にスジ模様を形成する原因となる。
【００３２】  また、Ｚｒ、Ｍｎ、Ｃｒ、Ｖ及びＴｉの含有量の合計である［Ｚｒ＋Ｍｎ＋Ｃｒ＋Ｖ＋Ｔｉ］が、［Ｚｒ＋Ｍｎ＋Ｃｒ＋Ｖ＋Ｔｉ］≦０．１０質量％の関係を満たすことが好ましい。  これらの添加量が規定範囲を超えて添加した場合には、再結晶化を抑制し非再結晶組織を形成したり、結晶粒成長を起こす原因となり、更には粗大な過剰な晶出物の原因となるので、全てを合計しても含有量が０．１０質量％以下であることが好ましく、より好ましくは０．０９質量％以下であり、さらに好ましくは０．０８質量％以下であり、よりさらに好ましくは０．０７質量％以下であり、最も好ましくは０．０５質量％以下である。
【００３３】（再結晶組織）  ファイバー状の組織は、陽極酸化皮膜処理を行った場合、陽極酸化皮膜の表面にスジ模様が生じる原因となる。そのため、結晶組織は、結晶粒径が揃った、再結晶組織であることが好ましい。このような微細な再結晶組織が形成させるために、合金成分、鋳造ＨＯ条件、押出条件を制御する。結晶組織の形態は、ホウフッ化水素酸水溶液で皮膜処理し、偏光顕微鏡で観察といった方法で確認することができる。
【００３４】  なお、筋状模様が問題となるのは陽極酸化皮膜面であるので、その面のみが、再結晶であればよい。
【００３５】（Ｚｎの高濃度部と低濃度部の濃度差）  陽極酸化処理面において、押出方向に平行して層状に存在するＺｎ高濃度層とＺｎ低濃度層の幅が０．１ｍｍを超え、３ｍｍ以下の範囲においてＺｎ濃度差が１％超える場合に、陽極酸化皮膜処理を行った際に、高濃度部と低濃度部の皮膜形態に差が生じ、その差が筋状模様に見えやすくなる。０．１ｍｍ幅の範囲での濃度偏析では、幅が狭すぎて、スジと認識され難い。また、３ｍｍを超える緩やかな濃度偏析もスジとして認識されにくい。
【００３６】（平均再結晶組織サイズ２００μｍ以下、最大結晶粒サイズ１ｍｍ以下）  陽極酸化皮膜処理面の再結晶組織の結晶粒サイズが不均一であると、そこで濃度偏析が生じ、筋模様状に見える。
【００３７】（晶出物の面積率２％未満）  陽極酸化処理面に占める金属間化合物（晶出物）の面積率が２％以上であると、押出加工時に結晶粒が引き伸ばされた際に、押出方向に平行に点在するように移動させられた金属間化合物（晶出物）が筋模様状に見える。
【００３８】  本実施形態に係るアルミニウム合金押出材は、陽極酸化皮膜性に優れ、電子機器の筐体用材料として好ましく用いられる。
【００３９】［アルミニウム合金押出材の製造方法］  また、本発明によれば、アルミニウム合金押出材の製造方法が提供される。下記の実施形態は、上記実施形態と基本的な構成は同様である。
【００４０】  本発明の他の実施形態に係るアルミニウム合金押出材の製造方法は、アルミニウム合金押出材であって、Ｚｎ：４．０質量％以上７．５質量％以下、Ｍｇ：１．０質量％以上２．２質量％以下、Ｆｅ：０．０５質量％以上０．２０質量％以下、Ｃｕ：０．３０質量％以下、Ｔｉ：０．００５質量％以上０．０４質量％以下、Ｂ：０．００１質量％以上０．０２質量％以下、Ｓｉ：０．１５質量％以下、Ｚｒ：０．０５質量％以下、Ｍｎ：０．０５質量％以下、Ｃｒ：０．０５質量％以下、Ｖ：０．０５質量％以下、を含有し、Ｚｒ、Ｍｎ、Ｃｒ、Ｖ及びＴｉの含有量の合計である［Ｚｒ＋Ｍｎ＋Ｃｒ＋Ｖ＋Ｔｉ］が、  ［Ｚｒ＋Ｍｎ＋Ｃｒ＋Ｖ＋Ｔｉ］≦０．１０質量％の関係を満たし、Ｚｎの含有量が６．０質量％以下かつＭｇの含有量が１．２質量％以下の範囲を除き、残部がアルミニウムと不可避不純物からなり、金属組織が再結晶組織であり、陽極酸化皮膜を有するアルミニウム合金押出材の製造方法であって、鋳造材を均質化処理の保持条件が４００〜５６０℃で、１〜２４時間で処理し、押出工程で押出比が２０を超えて押出加工し、押出加工中の形材の温度が４２０℃以上になるように押出し、時効処理工程が１００〜１８０℃で１〜３０時間で処理することを特徴とする。
【００４１】（鋳造）  鋳造工程では、上記の合金組成を有するアルミニウム合金溶湯を準備し、脱滓処理や脱ガス処理、フィルタリング等の公知の溶湯処理を行う。そして、ＤＣ鋳造法等で、円柱状の鋳塊（ビレット）を得る。
【００４２】  鋳造中、溶湯が鋳型に入る前に、Ａｌ‐Ｔｉ‐Ｂ合金からなる微細化剤（ロッドハードナー）を溶湯中に添加することが好ましい。溶湯に添加される微細化剤は、合金組成においてＴｉ、Ｂが上記の範囲を超えないことが好ましい。鋳造組織ができるだけ均質になるように、溶湯が鋳型内に均質に注湯し、鋳造温度が鋳型内で均一になるようにすることが好ましい。例えば、HOT TOP（ホットトップ）鋳造等が好ましく用いられる。
【００４３】  ビレット径は小さく、好ましくは直径が１４インチ以下であることが好ましい。ビレットの径が大きいとビレット中心部の冷却が遅くなり、ビレット中心部の組織が、粗大化しやすい。鋳造組織が粗大であると均質化処理時の濃度偏析解消が難しくなるだけでなく、押出加工における結晶組織の微細化も不十分になりやすい。
【００４４】（均質化処理）  上記の鋳造工程で得られたビレットに均質化処理（ＨＯ処理）を施す。均質化処理によって、元素の濃度偏析が解消され、晶出物が減少する。
【００４５】  均質化処理温度は、４００〜５６０℃で、１時間以上２４時間以内で行うことが好ましい。均質化処理の条件がこの範囲であれば、均質化が十分に行われる。２４時間均質化処理温度が５６０℃を超えると鋳塊の結晶が成長し、押出加工性を低下させたり、押出材の結晶粒を粗大化させたりすると同時に局部的に再結晶組織が粗大化し、再結晶組織の粒径差が大きくなり、陽極酸化皮膜時に模様を発生させる。
【００４６】  均質化処理温度は５４０℃以下がより好ましい。均質化処理を、２４時間を超えて行っても、それ以上の効果は望めなく、製造コストが掛かるのみである。
【００４７】  濃度偏析の解消及び晶出物の固溶を促すためには、４７０℃以上で均質化処理を行うことが好ましく、５００℃で均質化処理を行うことがより好ましい。均質化処理後の冷却速度が遅いと固溶した元素が析出しやすいので、ＨＯ温度〜１５０℃までの平均冷却速度は１００℃／ｈ以上で冷却することが好ましい。
【００４８】（押出加工）  押出工程では、均質化処理を行ったビレットに押出加工を施して、所定の加工材とする。  押出加工の押出比は２０以上であることが好ましい。押出加工の押出比はより好ましくは４０以上である。これは、結晶が延ばされることで、濃度変化が緩やか（高濃度部間あるいは低濃度部間の間隔が密であると濃度偏析が改善されやすい）になり、陽極酸化皮膜後の外観でスジ模様が発生し難くなるためである。
【００４９】  また、押出加工条件により変化する再結晶組織では、平均粒径を２００μｍ以下にし、最大結晶粒サイズを１ｍｍ以下にすることで、結晶組織差によるスジ模様の形成を抑制できる。ビレット温度をより低温で押出すほど押出材の結晶サイズは微細になるので、ビレット温度は押出圧力および形材温度も考慮して設定することが望ましく、好ましくは４８０℃以下である。
【００５０】  ダイス出口の温度が４００℃以上となるように、押出し条件（ビレット温度、ダイス温度、コンテナ温度、押出圧力、押出速度等）を定めることが好ましい。ダイス出口での押出材の温度が低いと、高い強度が得られない虞がある。  ダイスから出た後の押出材は、押出後〜２００℃の温度範囲の冷却速度が、０．３〜２０℃／ｓとなるように冷却する。冷却速度が、この条件を満たせば、高い強度が得られ、かつ良好な耐応力腐食割れ性を得ることができる。
【００５１】（時効処理）  押出加工を行った加工材を時効処理する。時効処理工程における保持温度は１００〜１８０℃の条件で、１〜３０時間で処理する。また時効処理は、より高強度、耐応力腐食割れ性を得るためには、２段階の時効処理を行っても良い。
【００５２】（陽極酸化皮膜処理）  鋳造工程、均質化処理工程、押出工程、時効処理工程を順次経ることで得られた押出材は、所定の形状に切削加工された後、陽極酸化皮膜処理が施される。陽極酸化皮膜処理は、公知の条件で行われる。
【００５３】  本発明の他の実施形態では、上記のアルミニウム合金押出材の製造方法において、均質化処理工程が保持温度４００℃〜５６０℃の条件で行われ、押出工程が押出比２０以上、押出材のダイス出口温度４２０℃以上、押出後〜２００℃間の冷却速度が０．３〜２０℃／ｓの条件で行われ、時効処理工程が保持温度１００℃〜１８０℃の条件で行われることを特徴とする陽極酸化皮膜を有するアルミニウム合金押出材の製造方法が提供される。
【実施例】
【００５４】  以下に、本発明について実施例を用いて説明するが、本発明はこれらの実施例に限定されるものではない。【００５５】（アルミニウム合金試験材の作製）  下記［表１］の実験例Ａ〜Ｎの成分のビレットを得た。ビレットの直径は３２５ｍｍであった。これらのビレットを［表２］の条件でＨＯ処理をした後、［表２］の条件で押出加工を行った。押出加工は、ビレット温度４００℃の条件で行い、（ａ）は幅１００ｍｍ、厚さ１０ｍｍフラットバー、（ｂ）は幅１２０ｍｍ、厚さ２５ｍｍフラットバーと、２つの押出し形状で行った。【００５６】  次いで、表２に記載の条件で熱処理を行った。熱処理後は、Ａ〜Ｊ及びＬ〜ＮがＴ５（押出加工後、人工時効）、ＫがＴ６（溶体化処理後、人工時効）の条件で調質を行った。【００５７】
【表１】
2017006816.tif 000002
【００５８】  ［表１］では、鋳造後とＨＯ後の結晶粒サイズを交線法で測定し、１ｍｍを超えるサイズの結晶粒を有するものを×とした。なお、交線法とは、光学顕微鏡により撮影された画像に対し任意の方向に直線を引き、その直線と交わる結晶粒界数をｎとすると、（ｎ−１）で直線の長さを割って、平均結晶粒径を算出する方法である。【００５９】  ［表２］及び［表３］に、実験例Ａ〜Ｎの各種測定結果、並びに観察結果を記載する。【００６０】
【表２】
2017006816.tif 000003
【００６１】
【表３】
2017006816.tif 000004
【００６２】（引張試験）  押出材をＪＩＳ  １４Ｂ号試験片に加工し、引張試験を実施した。引張試験では、０．２％耐力≧３８０ＭＰａであるものを合格とした。【００６３】（色調とスジ模様の観察）  アルミニウム合金試験材の表面を肉厚の２０％にあたる量を面削（バフ研磨）し、面削面に陽極酸化皮膜処理を実施した。陽極酸化皮膜処理の処理条件は、２０℃、１５％硫酸水溶液中で１．５Ａ／ｄｍ２で、皮膜厚さ約５μｍとした。【００６４】  色調は、処理前後の光沢度の保持率が４０％以上であり、Ｌ値７８以上、ｂ値１以下が得られることを基準として判断した。上記の値を満足したものを○、満足しないものを×とした。また、スジ模様発生の有無を評価した。「○」では、スジ模様がほとんど生じることがなく、「△」では、薄いスジ模様が限られた部位で観察された。「×」では、濃いスジ模様が生じた。色調は、ＪＩＳ  Ｚ８７３０の値を基準としている。【００６５】（押出材の組織の観察）  アルミニウム合金試験材の表面を肉厚の２０％にあたる量を面削し、鏡面に研磨後にホウフッ化水素酸水溶液中で皮膜処理し、偏光顕微鏡で組織を観察し組織を判定した。観察面はＬ−ＬＴ面（押出方向に平行である面の中で、広幅な面）である。【００６６】  Ａ〜Ｇ、Ｌ〜Ｎは、再結晶組織が観察され、アスペクト比（押出長さ方向平均結晶径／押出直角方向平均結晶径）は２以下の等軸晶であった。Ｈ〜Ｋでは、ファイバー状の結晶組織であった。ただし、再結晶組織が観察されたＡ〜Ｅ及びＧ、Ｍ、Ｎは、交線法で測定した結晶の平均粒径２００μｍ以下の均一微細な結晶を有していたが、Ｆ、Ｌには１ｍｍを超える粗大な結晶粒が存在した。Ｆ、ＬのＨＯ後の鋳塊組織で結晶成長が確認されており、この影響である。【００６７】（晶出物占有面積率）  アルミニウム合金試験材の表面を肉厚の２０％にあたる量を面削し、鏡面に研磨後に画像解析装置と光学顕微鏡により、晶出物の占有面積を測定した。観察面はＬ−ＬＴ面（押出方向に平行である面の中で、広幅な面）である。【００６８】（応力腐食割れ試験）  Ａ〜Ｅ、Ｍ、Ｎについてのみ、ＪＩＳ  Ｈ８７１１に準拠し、応力腐食割れ試験を実施した。応力腐食割れ試験では、押出方向と直角方向に０．２％耐力の５０％にあたる応力を負荷した。腐食液は３．５％ＮａＣｌ、２５℃、１０分間浸漬後、５０分間乾燥で１サイクルとした。３０日間試験を行い、割れの無い材料を合格「○」とした。Ａ、Ｍ、Ｎは、ＳＣＣ試験の結果が劣るが、これはＣｕ含有量が少ないためであると考えられる。【００６９】（元素濃度の分析）  アルミニウム合金試験材の表面を３ｍｍ面削し、研磨後に島津製作所製ＥＰＭＡ−１６１０を用いて、下記の条件で元素分析を行った。Ｚｎの濃度を計測するために、その測定においてはＺｎ含有量の異なる標準試料を使用して、あらかじめＺｎの検量線を作成して、検量線法にて定量化を行った。ライン上に測定した元素濃度値の最高値と最低値の差を濃度偏析値とした。【００７０】（測定条件）  加速電圧      ：15kV  照射電流      ：200nA  ビーム径      ：1μm(最小)    sweep condition：LINE x3000（電子線走査条件：進行方向に対して垂直に3000倍(100μm程度)の範囲で線状に電子線を走査しながら測定)  データ数      ：300points  ステップサイズ        ：10μm  長さ          ：3000μm(3mm)  測定時間      ：2秒/point【００７１】  図１の（ａ）及び（ｂ）は、実験例Ｂ（発明例）の結晶組織を偏光顕微鏡で観察したものである。均質な再結晶組織が観察されている。【００７２】  図２は実験例Ｂ（発明例）のミクロ組織を観察したものである。晶出物が拡散され、極端な化合物の連続性等が見られないことがわかる。【００７３】  図３の（ａ）及び（ｂ）は、実験例Ｌ（比較例）の試料断面の結晶組織を偏光顕微鏡で観察したものである。観察箇所によって結晶粒の大きさが異なり、部分的に粗大な結晶粒が形成されていることがわかる。これは、ＨＯ処理の温度条件に依存して、局部的に再結晶組織が粗大化したためである。【００７４】  図４は、実験例Ｈ（比較例）の結晶組織を観察したものである。結晶組織がファイバー組織化されていることがわかる。  図５は、実験例Ｋ（比較例）のミクロ組織を観察したものである。Ｆｅ、Ｃｕ、Ｍｇ、Ｃｒの含有量が多く、晶出物が偏析した箇所が、押出加工によって引き伸ばされ、スジ状に化合物の連続性が見える。【００７５】  図６から図８では、（ａ）陽極酸化皮膜処理面の、押出加工の押出し方向に直交する方向の長さ３ｍｍ当たりにおける濃度分析を行っている。（ｂ）は、同じ個所のＺｎ元素のマッピング図である。  図６は、実験例Ｂ（発明例）のＺｎ濃度分析およびマッピング図を示すグラフである。３ｍｍ幅におけるＺｎ濃度偏析は１．０質量％以下である。また図７は、実験例Ｇ（比較例）のＺｎ濃度分布、図８は、実験例Ｈ（比較例）のＺｎ濃度分布およびマッピング図を示すグラフである。比較例である実験例Ｇ、Ｈは、３ｍｍ幅の間にＺｎの濃度が、１．０質量％を超える濃度偏析が生じている箇所があることがわかる。また、マッピング図より濃度偏析が層状になっていることがわかる。【００７６】  上記の実験結果からすると、Ａ〜Ｅ、Ｍ、Ｎは所望の強度を有するとともに、陽極酸化皮膜の表面にスジ模様が出にくいことが理解される。よって、これらの条件を満たすアルミニウム合金押出材は、携帯用パソコンや携帯電話及びスマホ等の電子機器の筐体に好ましく用いることができる。  なお、Ａ〜Ｄ、Ｍ、Ｎの押出比はＥと比較して大きい、すなわち加工度が高いため、表面の均一性はより高い結果となった。【００７７】  Ｆは、Ｆｅが少ないため、ＨＯで鋳塊の一部で結晶が粗大化し、押出材においても、一部で１ｍｍを超える結晶粒が存在し、不均一な結晶組織を形成したことで、押出材の陽極酸化皮膜処理後にスジが発生した。【００７８】  Ｇは、鋳造中の結晶微細化剤であるＴｉ及びＢが不足しており、鋳造後の鋳塊組織が粗大化した。その影響により、均質化処理を行ってもＺｎの濃度偏析が、十分に解消されず、０．１ｍｍを超え、３ｍｍ以下の範囲においてＺｎ濃度差が１％超える濃度偏析が生じ、押出材の陽極酸化皮膜処理後にスジが発生した。【００７９】  Ｈ、ＩはＺｒ添加量が上限値を超えており、ピン止め効果により押出材の結晶組織がファイバー組織に維持されたこととＺｒにより、Ｚｎの拡散も阻害され、均質化処理を行ってもＺｎの濃度偏析が、十分に解消されず、押出材の陽極酸化皮膜処理後にスジが発生した。更にＩは、Ｚｎの含有量���多いが、Ｍｇの含有量が低いため、ファイバー組織であっても機械的強度が低くなっている。【００８０】  ＪもＺｒ添加量とＣｒ添加量およびＭｎ添加量が上限値を超えており、ピン止め効果により押出材の結晶組織がファイバー組織に維持されたこととＺｒにより、Ｚｎの拡散も阻害され、均質化処理を行ってもＺｎの濃度偏析が、十分に解消されず、０．１ｍｍを超え、３ｍｍ以下の範囲においてＺｎ濃度差が１％超える濃度偏析が生じ、押出材の陽極酸化皮膜処理後にスジが発生した。【００８１】  また、Ｊは、Ｍｇ含有量は多いが、Ｚｎ含有量が低いため、ファイバー組織であっても機械的強度が低くなっている。またＭｎの含有量が多く、ピン止め効果により押出材の結晶組織がファイバー組織に維持されたこととＭｎにより、Ｚｎの拡散も阻害され、均質化処理を行ってもＺｎの濃度偏析が、十分に解消されず、０．１ｍｍを超え、３ｍｍ以下の範囲においてＺｎ濃度差が１％超える濃度偏析が生じ、押出材の陽極酸化皮膜処理後にスジが発生した。【００８２】  Ｋは、Ｆｅ，Ｃｕ，Ｍｇ，Ｃｒが本発明で規定する範囲を超えており、晶出物が多く発生し、押出材の陽極酸化皮膜処理後にスジが発生した。更にＣｒのピン止め効果により、押出材の結晶組織をファイバー組織に維持されたこととＣｒにより、Ｚｎの拡散も阻害され、均質化処理を行ってもＺｎの濃度偏析が、十分に解消されず、０．１ｍｍを超え、３ｍｍ以下の範囲においてＺｎ濃度差が１％超える濃度偏析が生じたことで、押出材の陽極酸化皮膜処理後にスジが発生した。また、Ｃｕが本発明で規定する範囲を超えており、Ｌ、ｂ値が規格値外となった。【００８３】  ＬはＨＯ温度が上限温度を超えたため鋳塊の結晶組織が成長し、その影響で押出材の結晶組織においても一部で１ｍｍを超える結晶粒が生成し、押出材の結晶粒サイズが不均一となったことから、陽極酸化皮膜処理後にスジが発生した。
【図１】
2017006816.tif 000005
【図２】
2017006816.tif 000006
【図３】
2017006816.tif 000007
【図４】
2017006816.tif 000008
【図５】
2017006816.tif 000009
【図６】
2017006816.tif 000010
【図７】
2017006816.tif 000011
【図８】
2017006816.tif 000012
【手続補正書】
【提出日】平成28年12月20日(2016.12.20)
【手続補正１】
【補正対象書類名】特許請求の範囲
【補正対象項目名】全文
【補正方法】変更
【補正の内容】
【特許請求の範囲】
【請求項１】
アルミニウム合金押出材であって、
Ｚｎ：４．０質量％以上５．５質量％未満、
Ｍｇ：１．０質量％以上２．２質量％以下、
Ｆｅ：０．０５質量％以上０．２０質量％以下、
Ｃｕ：０．３０質量％以下、
Ｔｉ：０．００５質量％以上０．０４質量％以下、
Ｂ：０．００１質量％以上０．０２質量％以下、
Ｓｉ：０．１５質量％以下、
Ｚｒ：０．０５質量％以下、
Ｍｎ：０．０５質量％以下、
Ｃｒ：０．０５質量％以下、
Ｖ：０．０５質量％以下、
を含有し、
Ｚｒ、Ｍｎ、Ｃｒ、Ｖ及びＴｉの含有量の合計である［Ｚｒ＋Ｍｎ＋Ｃｒ＋Ｖ＋Ｔｉ］が、
［Ｚｒ＋Ｍｎ＋Ｃｒ＋Ｖ＋Ｔｉ］≦０．１０質量％
の関係を満たし、
Ｚｎの含有量が６．０質量％以下かつＭｇの含有量が１．２質量％以下の範囲を除き、
残部がアルミニウムと不可避不純物からなり、
金属組織が再結晶組織である陽極酸化皮膜を有する外観品質に優れたアルミニウム合金押出材。
【請求項２】
アルミニウム合金押出材であって、
Ｚｎ：５．５質量％以上  ７．５質量％以下、
Ｍｇ：１．０質量％以上  １．２４質量％以下、
Ｆｅ：０．０５質量％以上  ０．２０質量％以下、
Ｃｕ：０．３０質量％以下、
Ｔｉ：０．００５質量％以上  ０．０４質量％以下、
Ｂ：０．００１質量％以上  ０．０２質量％以下、
Ｓｉ：０．１５質量％以下、
Ｚｒ：０．０５質量％以下、
Ｍｎ：０．０５質量％以下、
Ｃｒ：０．０５質量％以下、
Ｖ：０．０５質量％以下、
を含有し、
Ｚｒ、Ｍｎ、Ｃｒ、Ｖ及びＴｉの含有量の合計である［Ｚｒ＋Ｍｎ＋Ｃｒ＋Ｖ＋Ｔｉ］が、
［Ｚｒ＋Ｍｎ＋Ｃｒ＋Ｖ＋Ｔｉ］≦０．１０質量％
の関係を満たし、
Ｚｎの含有量が６．０質量％以下かつＭｇの含有量が１．２質量％以下の範囲を除き、
残部がアルミニウムと不可避不純物からなり、
金属組織が再結晶組織である陽極酸化皮膜を有する外観品質に優れたアルミニウム合金押出材。
【請求項３】
アルミニウム合金押出材であって、
Ｚｎ：４．０質量％以上  ７．５質量％以下、
Ｍｇ：１．０質量％以上  ２．２質量％以下、
Ｆｅ：０．０５質量％以上  ０．２０質量％以下、
Ｃｕ：０．１５質量％以上  ０．３０質量％以下、
Ｔｉ：０．００５質量％以上  ０．０４質量％以下、
Ｂ：０．００１質量％以上  ０．０２質量％以下、
Ｓｉ：０．１５質量％以下、
Ｚｒ：０．０５質量％以下、
Ｍｎ：０．０５質量％以下、
Ｃｒ：０．０５質量％以下、
Ｖ：０．０５質量％以下、
を含有し、
Ｚｒ、Ｍｎ、Ｃｒ、Ｖ及びＴｉの含有量の合計である［Ｚｒ＋Ｍｎ＋Ｃｒ＋Ｖ＋Ｔｉ］が、
［Ｚｒ＋Ｍｎ＋Ｃｒ＋Ｖ＋Ｔｉ］≦０．１０質量％
の関係を満たし、
Ｚｎの含有量が６．０質量％以下かつＭｇの含有量が１．２質量％以下の範囲を除き、
残部がアルミニウムと不可避不純物からなり、
金属組織が再結晶組織である陽極酸化皮膜を有する外観品質に優れたアルミニウム合金押出材。
【請求項４】
アルミニウム合金押出材であって、
Ｚｎ：４．０質量％以上  ７．５質量％以下、
Ｍｇ：１．０質量％以上  ２．０２質量％以下、
Ｆｅ：０．０５質量％以上  ０．２０質量％以下、
Ｃｕ：０．３０質量％以下、
Ｔｉ：０．００５質量％以上  ０．０４質量％以下、
Ｂ：０．００１質量％以上  ０．０２質量％以下、
Ｓｉ：０．１５質量％以下、
Ｚｒ：０．０５質量％以下、
Ｍｎ：０．０５質量％以下、
Ｃｒ：０．０５質量％以下、
Ｖ：０．０５質量％以下、
を含有し、
Ｚｒ、Ｍｎ、Ｃｒ、Ｖ及びＴｉの含有量の合計である［Ｚｒ＋Ｍｎ＋Ｃｒ＋Ｖ＋Ｔｉ］が、
［Ｚｒ＋Ｍｎ＋Ｃｒ＋Ｖ＋Ｔｉ］≦０．１０質量％
の関係を満たし、
Ｚｎの含有量が６．０質量％以下かつＭｇの含有量が１．２質量％以下の範囲を除き、
残部がアルミニウムと不可避不純物からなり、
金属組織が再結晶組織であり、
陽極酸化処理面において、押出方向に平行してＺｎ高濃度相とＺｎ低濃度相が層状に存在し、押出方向に直交する方向において、幅０．１ｍｍ以上３ｍｍ以下の範囲においてＺｎ濃度差が１％以下であることを特徴とする陽極酸化皮膜を有する外観品質に優れたアルミニウム合金押出材。
【請求項５】
陽極酸化処理面において、押出方向に平行してＺｎ高濃度相とＺｎ低濃度相が層状に存在し、押出方向に直交する方向において、幅０．１ｍｍ以上３ｍｍ以下の範囲においてＺｎ濃度差が１％以下であることを特徴とする請求項１から３の何れか一項に記載の陽極酸化皮膜を有する外観品質に優れたアルミニウム合金押出材。
【請求項６】
陽極酸化皮膜処理面の再結晶組織の結晶粒サイズが平均値で２００μｍ以下であり、最大結晶粒サイズが１ｍｍ以下あることを特徴とする請求項１から５の何れか一項に記載の陽極酸化皮膜を有する外観品質に優れたアルミニウム合金押出材。
【請求項７】
陽極酸化処理面に占める晶出物の面積率が２％未満であることを特徴とする請求項１から６の何れか一項に記載の陽極酸化皮膜を有する外観品質に優れたアルミニウム合金押出材。
【請求項８】
鋳造材を、均質化処理の保持条件が４００〜５６０℃で、１〜２４時間で処理し、
押出工程で押出比が２０を超えて押出加工し、押出加工中の形材の温度が４２０℃以上になるように押出し、
時効処理工程が１００〜１８０℃で１〜３０時間で処理することを特徴とする請求項１から７の何れか一項に記載の陽極酸化皮膜を有する外観品質に優れたアルミニウム合金押出材の製造方法。
【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
アルミニウム合金押出材であって、
Ｚｎ：４．０質量％以上５．５質量％未満、
Ｍｇ：１．０質量％以上２．２質量％以下、
Ｆｅ：０．０５質量％以上０．２０質量％以下、
Ｃｕ：０．３０質量％以下、
Ｔｉ：０．００５質量％以上０．０４質量％以下、
Ｂ：０．００１質量％以上０．０２質量％以下、
Ｓｉ：０．１５質量％以下、
Ｚｒ：０．０５質量％以下、
Ｍｎ：０．０５質量％以下、
Ｃｒ：０．０５質量％以下、
Ｖ：０．０５質量％以下、
を含有し、
Ｚｒ、Ｍｎ、Ｃｒ、Ｖ及びＴｉの含有量の合計である［Ｚｒ＋Ｍｎ＋Ｃｒ＋Ｖ＋Ｔｉ］が、
［Ｚｒ＋Ｍｎ＋Ｃｒ＋Ｖ＋Ｔｉ］≦０．１０質量％
の関係を満たし、
Ｚｎの含有量が６．０質量％以下かつＭｇの含有量が１．２質量％以下の範囲を除き、
残部がアルミニウムと不可避不純物からなり、
金属組織が再結晶組織であり、
陽極酸化皮膜処理面において、押出方向に平行してＺｎ高濃度相とＺｎ低濃度相が層状に存在し、押出方向に直交する方向において、幅０．１ｍｍ以上３ｍｍ以下の範囲においてＺｎ濃度差が１質量％以下であり、
陽極酸化皮膜処理面の再結晶組織の結晶粒サイズが平均値で２００μｍ以下であり、最大結晶粒サイズが１ｍｍ以下であり、
陽極酸化皮膜処理面に占める晶出物の面積率が２％未満であることを特徴とする陽極酸化皮膜を有する外観品質に優れたアルミニウム合金押出材。
【請求項２】
アルミニウム合金押出材であって、
Ｚｎ：５．５質量％以上  ７．５質量％以下、
Ｍｇ：１．０質量％以上  １．２４質量％以下、
Ｆｅ：０．０５質量％以上  ０．２０質量％以下、
Ｃｕ：０．３０質量％以下、
Ｔｉ：０．００５質量％以上  ０．０４質量％以下、
Ｂ：０．００１質量％以上  ０．０２質量％以下、
Ｓｉ：０．１５質量％以下、
Ｚｒ：０．０５質量％以下、
Ｍｎ：０．０５質量％以下、
Ｃｒ：０．０５質量％以下、
Ｖ：０．０５質量％以下、
を含有し、
Ｚｒ、Ｍｎ、Ｃｒ、Ｖ及びＴｉの含有量の合計である［Ｚｒ＋Ｍｎ＋Ｃｒ＋Ｖ＋Ｔｉ］が、
［Ｚｒ＋Ｍｎ＋Ｃｒ＋Ｖ＋Ｔｉ］≦０．１０質量％
の関係を満たし、
Ｚｎの含有量が６．０質量％以下かつＭｇの含有量が１．２質量％以下の範囲を除き、
残部がアルミニウムと不可避不純物からなり、
金属組織が再結晶組織であり、
陽極酸化皮膜処理面において、押出方向に平行してＺｎ高濃度相とＺｎ低濃度相が層状に存在し、押出方向に直交する方向において、幅０．１ｍｍ以上３ｍｍ以下の範囲においてＺｎ濃度差が１質量％以下であり、
陽極酸化皮膜処理面の再結晶組織の結晶粒サイズが平均値で２００μｍ以下であり、最大結晶粒サイズが１ｍｍ以下であり、
陽極酸化皮膜処理面に占める晶出物の面積率が２％未満であることを特徴とする陽極酸化皮膜を有する外観品質に優れたアルミニウム合金押出材。
【請求項３】
アルミニウム合金押出材であって、
Ｚｎ：４．０質量％以上  ７．５質量％以下、
Ｍｇ：１．０質量％以上  ２．２質量％以下、
Ｆｅ：０．０５質量％以上  ０．２０質量％以下、
Ｃｕ：０．１５質量％以上  ０．３０質量％以下、
Ｔｉ：０．００５質量％以上  ０．０４質量％以下、
Ｂ：０．００１質量％以上  ０．０２質量％以下、
Ｓｉ：０．１５質量％以下、
Ｚｒ：０．０５質量％以下、
Ｍｎ：０．０５質量％以下、
Ｃｒ：０．０５質量％以下、
Ｖ：０．０５質量％以下、
を含有し、
Ｚｒ、Ｍｎ、Ｃｒ、Ｖ及びＴｉの含有量の合計である［Ｚｒ＋Ｍｎ＋Ｃｒ＋Ｖ＋Ｔｉ］が、
［Ｚｒ＋Ｍｎ＋Ｃｒ＋Ｖ＋Ｔｉ］≦０．１０質量％
の関係を満たし、
Ｚｎの含有量が６．０質量％以下かつＭｇの含有量が１．２質量％以下の範囲を除き、
残部がアルミニウムと不可避不純物からなり、
金属組織が再結晶組織であり、
陽極酸化皮膜処理面において、押出方向に平行してＺｎ高濃度相とＺｎ低濃度相が層状に存在し、押出方向に直交する方向において、幅０．１ｍｍ以上３ｍｍ以下の範囲においてＺｎ濃度差が１質量％以下であり、
陽極酸化皮膜処理面の再結晶組織の結晶粒サイズが平均値で２００μｍ以下であり、最大結晶粒サイズが１ｍｍ以下であり、
陽極酸化皮膜処理面に占める晶出物の面積率が２％未満であることを特徴とする陽極酸化皮膜を有する外観品質に優れたアルミニウム合金押出材。
【請求項４】
アルミニウム合金押出材であって、
Ｚｎ：４．０質量％以上  ７．５質量％以下、
Ｍｇ：１．０質量％以上  ２．０２質量％以下、
Ｆｅ：０．０５質量％以上  ０．２０質量％以下、
Ｃｕ：０．３０質量％以下、
Ｔｉ：０．００５質量％以上  ０．０４質量％以下、
Ｂ：０．００１質量％以上  ０．０２質量％以下、
Ｓｉ：０．１５質量％以下、
Ｚｒ：０．０５質量％以下、
Ｍｎ：０．０５質量％以下、
Ｃｒ：０．０５質量％以下、
Ｖ：０．０５質量％以下、
を含有し、
Ｚｒ、Ｍｎ、Ｃｒ、Ｖ及びＴｉの含有量の合計である［Ｚｒ＋Ｍｎ＋Ｃｒ＋Ｖ＋Ｔｉ］が、
［Ｚｒ＋Ｍｎ＋Ｃｒ＋Ｖ＋Ｔｉ］≦０．１０質量％
の関係を満たし、
Ｚｎの含有量が６．０質量％以下かつＭｇの含有量が１．２質量％以下の範囲を除き、
残部がアルミニウムと不可避不純物からなり、
金属組織が再結晶組織であり、
陽極酸化皮膜処理面において、押出方向に平行してＺｎ高濃度相とＺｎ低濃度相が層状に存在し、押出方向に直交する方向において、幅０．１ｍｍ以上３ｍｍ以下の範囲においてＺｎ濃度差が１質量％以下であり、
陽極酸化皮膜処理面の再結晶組織の結晶粒サイズが平均値で２００μｍ以下であり、最大結晶粒サイズが１ｍｍ以下であり、
陽極酸化皮膜処理面に占める晶出物の面積率が２％未満であることを特徴とすることを特徴とする陽極酸化皮膜を有する外観品質に優れたアルミニウム合金押出材。
【請求項５】
鋳造材を、均質化処理の保持条件が４００〜５６０℃で、１〜２４時間で処理し、
押出工程で押出比が２０を超えて押出加工し、押出加工中の形材の温度が４２０℃以上になるように押出し、
時効処理工程が１００〜１８０℃で１〜３０時間で処理することを特徴とする請求項１から４の何れか一項に記載の陽極酸化皮膜を有する外観品質に優れたアルミニウム合金押出材の製造方法。
【国際調査報告】
2017006816.tif 000013
2017006816.tif 000014
2017006816.tif 000015
2017006816.tif 000016